ПРИМЕНЕНИЕ ПОВЕРХНОСТНО-МОДИФИЦИРОВАННОГО КАРБОНАТА КАЛЬЦИЯ В КЛЕЙКИХ МАТЕРИАЛАХ, УПЛОТНИТЕЛЯХ И/ИЛИ ГЕРМЕТИКАХ

2
3
+
1. Применение поверхностно-модифицированного карбоната кальция в качестве наполнителя в клейких материалах, уплотнителях и/или герметиках, где поверхностно-модифицированный карбонат кальция представляет собой минеральный пигмент, сформированный in situ при помощи двойной и/или многократной реакции между карбонатом кальция и продуктом или продуктами реакции указанного карбоната с газообразным CO, сформированным in situ и/или идущим из внешнего источника, и продуктом или продуктами реакции указанного карбоната с одним или более умеренно сильным - сильным донором иона НО и, по меньшей мере, одним силикатом алюминия, и/или, по меньшей мере, одним синтетическим диоксидом кремния, и/или, по меньшей мере, одним силикатом кальция, и/или, по меньшей мере, одним силикатом одновалентной соли, и/или, по меньшей мере, одним гидроксидом алюминия, и/или, по меньшей мере, одним алюминатом натрия и/или калия.
2. Применение по п.1, отличающееся тем, что силикат одновалентной соли выбирают из группы, включающей силикат натрия, силикат калия, силикат лития.
3
+
3. Применение по п.1 или 2, отличающееся тем, что карбонат кальция выбирают из группы, включающей природный измельченный карбонат кальция, осажденный карбонат кальция и/или смесь природного измельченного карбоната кальция с тальком, каолином, диоксидом титана, оксидом магния или с любым минералом, который является инертным по отношению к умеренно сильным - сильным донорам иона НО.
4. Применение по п.3, отличающееся тем, что карбонат кальция выбирают из группы, включающей мрамор, кальцит, мел, доломит или смеси таковых.
3
3
а
3
а
2
3
4
3
4
+
+
+
-
5. Применение по п.1, отличающееся тем, что сильные доноры иона НО, пригодные для изобретения, выбирают из группы, включающей сильные кислоты или смеси таковых, генерирующие ионы НО, и, предпочтительно, представляют собой кислоты, имеющие рК меньше или равные нулю при 22°С и, более предпочтительно, представляющие собой серную кислоту, хлороводородную кислоту или смеси таковых, и умеренно сильные доноры иона НО, пригодные для изобретения, выбирают из группы, включающей кислоты, имеющие рК от 0 до 2,5 при 22°С и, предпочтительно, выбирают из группы, включающей HSO, HSO , HPO, щавелевую кислоту или смеси таковых и, даже более предпочтительно, из группы, включающей кислоты, образующие соли двухвалентных катионов, которые являются практически нерастворимыми в воде, то есть, с растворимостью менее, чем 0,01% по массе.
2
2
2
2
2
2
6. Применение по п.1, отличающееся тем, что поверхностно-модифицированный карбонат кальция имеет удельную площадь поверхности по БЭТ между 25 м/г и 200 м/г, измеренную в соответствии с ISO 9277, предпочтительно, между 30 м/г и 80 м/г и, более предпочтительно, между 35 м/г и 60 м/г.
50
7. Применение по п.1, отличающееся тем, что поверхностно-модифицированный карбонат кальция имеет объемный средний диаметр частиц d от 0,1 до 50 мкм, более предпочтительно, 0,5-40 мкм, даже более предпочтительно, от 1 до 10 мкм, в особенности, от 1,5 до 5 мкм, наиболее предпочтительно, от 2 до 3 мкм, например, 2,7 мкм.
8. Применение по п.1, отличающееся тем, что поверхностно-модифицированный карбонат кальция используют в сухом виде или в виде водной суспензии, где она, предпочтительно, имеет рН больше, чем 7,5, измеренный при 20°С.
9. Применение по п.1, отличающееся тем, что поверхностно-модифицированный карбонат кальция включает катионный, анионный или слабо анионный электролит.
10. Применение по п.1, отличающееся тем, что клейкие материалы, уплотнители и/или герметики являются основанными на акриловых, полиуретановых, полисульфидных, силил-терминированных полиэфирных или полиуретановых, силоксановых или силоксан-модифицированных смолах или связующих.
11. Применение по п.1, отличающееся тем, что клейкие материалы, уплотнители и/или герметики являются основанными на воде, основанными на растворителях или не содержат какого-либо растворителя.
12. Применение по п.1, отличающееся тем, что клейкие материалы, уплотнители и/или герметики включают добавки, такие, как связующие, каучук, промоторы адгезии, пигменты и/или наполнители.
13. Применение по п.1, отличающееся тем, что поверхностно-модифицированный карбонат кальция используют в качестве единственного наполнителя или в комбинации с другими наполнителями.
14. Применение по п.1, отличающееся тем, что поверхностно-модифицированный карбонат кальция составляет 5-100 массовых %, предпочтительно, 10-40 массовых %, более предпочтительно, 20-30, например, 25 массовых % общего количества наполнителя.
15. Способ получения клейких материалов, уплотнителей и/или герметиков с применением поверхностно-модифицированного карбоната кальция, как определено в любом из пп.1-14, включающий стадии
a) создания состава клейкого материала, уплотнителя и/или герметика,
b) создания поверхностно-модифицированного карбоната кальция,
c) объединения поверхностно-модифицированного карбоната кальция с составом клейкого материала, уплотнителя и/или герметика.
16. Клейкий материал, уплотнитель и/или герметик, полученный способом по п.15, включающий поверхностно-модифицированный карбонат кальция, как определено в любом из пп.1-14.